СПОСОБ ФУТЕРОВКИ МЕТАЛЛИЧЕСКИХ ТРУБОПРОВОДОВ

1. Способ футеровки металлического трубопровода, включающий следующие стадии:
(i) обработка композиции термопластичного фторполимера с получением обсадной трубы, имеющей внешний диаметр, меньший, чем внутренний диаметр указанного металлического трубопровода, при этом указанная композиция термопластичного фторполимера содержит:
(А) от 10% до 60% по массе, предпочтительно, от 25% до 55% по массе, более предпочтительно, от 30% до 40% по массе, считая на общую массу полимера (А) и полимера (В), по меньшей мере, одного винилиденфторидного (VDF) гомополимера [полимер (А)],
(В) от 40% до 90% по массе, предпочтительно, от 45% до 75% по массе, более предпочтительно, от 60% до 70% по массе, считая на общую массу полимера (А) и полимера (В), по меньшей мере, одного сополимера VDF, включающего от 2% до 15% мол. повторяющихся звеньев, происходящих от, по меньшей мере, одного другого фторированного сомономера (F) [полимер (В)], и
необязательно, (С), по меньшей мере, один пластификатор;
(ii) деформация указанной обсадной трубы для получения деформированной трубы, имеющей внешний диаметр, меньший, чем внутренний диаметр указанного металлического трубопровода;
(iii) ввод деформированной обсадной трубы в указанный металлический трубопровод; и
(iv) увеличение деформированной обсадной трубы для подгонки к внутреннему диаметру указанного металлического трубопровода.
2. Способ по п. 1, в котором полимер (А) имеет истинную вязкость, равную между 1,1 дл/г и 1,3 дл/г, более предпочтительно, между 1,15 дл/г и 1,25 дл/г.
3. Способ по п. 1, в котором полимер (В) имеет истинную вязкость, равную между 1,5 дл/г и 1,8 дл/г, более предпочтительно, между 1,55 дл/г и 1,7 дл/г.
4. Способ по п. 1, в котором полимер (В) композиции термопластичного фторполимера представляет собой сополимер VDF, содержащий от 2% до 15% мол. повторяющихся звеньев, происходящих от гексафторпропилена (HFP) или хлортрифторэтилена (CTFE).
5. Способ по п. 4, в котором полимер (В) композиции термопластичного фторполимера представляет собой сополимер VDF, содержащий от 2% до 15% мол. повторяющихся звеньев, происходящих от гексафторпропилена (HFP).
6. Способ по п. 1, в котором композиция термопластичного фторполимера содержит, по меньшей мере, один пластификатор в количестве, по меньшей мере, 0,1% по массе, предпочтительно, по меньшей мере, 1% по массе, и, преимущественно, не более 10% по массе, предпочтительно, не более 5% по массе, считая на общую массу полимера (А) и полимера (В).
7. Способ по п. 1, в котором пластификатор композиции термопластичного фторполимера представляет собой дибутилсебацинат.
8. Способ по п. 1, в котором на стадии (ii) обсадную трубу обычно деформируют путем уменьшения ее площади поперечного сечения посредством радиального или осевого сжатия.
9. Система трубопроводов, включающая, по меньшей мере, две соосные трубы:
- внешнюю металлическую трубу и
- обсадную трубу из композиции термопластичного фторполимера, включающей:
(А) от 10% до 60% по массе, предпочтительно, от 25% до 55% по массе, более предпочтительно, от 30% до 40% по массе, считая на общую массу полимера (А) и полимера (В), по меньшей мере, одного винилиденфторидного (VDF) гомополимера [полимер (А)],
(В) от 40% до 90% по массе, предпочтительно, от 45% до 75% по массе, более предпочтительно, от 60% до 70% по массе, считая на общую массу полимера (А) и полимера (В), по меньшей мере, одного сополимера VDF, включающего в себя от 2% до 15% мол. повторяющихся звеньев, происходящих от, по меньшей мере, одного другого фторированного сомономера (F) [полимер (В)], и
(С), по меньшей мере, один пластификатор.
10. Система трубопроводов по п. 9, состоящая из двух соосных труб, в которой внешний диаметр обсадной трубы совпадает с внутренним диаметром металлической трубы.
11. Система трубопроводов по п. 9, состоящая из двух соосных труб:
- внешней стальной трубы и
- обсадной трубы, изготовленной из композиции термопластичного фторполимера, включающей в себя:
(А) от 10% до 60% по массе, предпочтительно, от 25% до 55% по массе, более предпочтительно, от 30% до 40% по массе, считая на общую массу полимера (А) и полимера (В), по меньшей мере, одного винилиденфторидного (VDF) гомополимера [полимер (А)], при этом указанный полимер (А) имеет истинную вязкость, заключенную между 1,1 дл/г и 1,3 дл/г, предпочтительно, между 1,15 дл/г и 1,25 дл/г.
(В) от 40% до 90% по массе, предпочтительно, от 45% до 75% по массе, более предпочтительно, от 60% до 70% по массе, считая на общую массу полимера (А) и полимера (В), по меньшей мере, одного сополимера VDF, включающего от 2% до 15% мол. повторяющихся звеньев, происходящих от гексафторпропилена (HFP) или хлортрифторэтилена (CTFE), при этом указанный полимер (В) имеет истинную вязкость, заключенную между 1,5 дл/г и 1,8 дл/г, предпочтительно, между 1,55 дл/г и 1,7 дл/г, и,
(С), по меньшей мере, один пластификатор,
где внешний диаметр обсадной трубы совпадает с внутренним диаметром стальной трубы.